(57)【特許請求の範囲】
【請求項１】
単結晶基板の表面にエピタキシャルな金属膜を成膜した基板に、炭素含有分子を含有する原料ガスを供給して化学気相成長（ＣＶＤ）により、前記エピタキシャルな金属膜の表面にグラフェン薄膜を成長させる工程を含むグラフェン薄膜の製造方法において、
二層グラフェンの核を生成する条件でガス供給を行う第１の原料ガス供給工程と、
生成した前記二層グラフェンの核から二層グラフェンを成長させる条件でガス供給を行う第２の原料ガス供給工程と、
を含むことを特徴とするグラフェン薄膜の製造方法。
【請求項２】
単結晶基板の表面にエピタキシャルな金属膜を成膜した基板に、炭素含有分子を含有する原料ガスを供給して化学気相成長（ＣＶＤ）により、前記エピタキシャルな金属膜の表面にグラフェン薄膜を成長させる工程を含むグラフェン薄膜の製造方法において、
前記エピタキシャルな金属膜が、Ｃｕ又はＣｕ合金からなる膜であり、
前記炭素含有分子を含有する原料ガスの炭素換算濃度を、５ｐｐｍ以上２５０ｐｐｍ以下で供給する第１の原料ガス供給工程と、
前記炭素含有分子を含有する原料ガスの炭素換算濃度を、３００ｐｐｍ以上５０００ｐｐｍ以下で供給する第２の原料ガス供給工程と、
を含むことを特徴とするグラフェン薄膜の製造方法。
【請求項３】
第１の原料ガス供給工程における前記原料ガスの炭素換算濃度が、２０ｐｐｍ以上１５０ｐｐｍ以下であり、
第２の原料ガス供給工程における前記原料ガスの炭素換算濃度が、３００ｐｐｍ以上１０００ｐｐｍ以下である請求項２記載のグラフェン薄膜の製造方法。
【請求項４】
第１の原料ガス供給工程において、前記原料ガスの炭素換算濃度が、目的とする濃度に到達するまでの時間が、ガス供給開始から３分以内である請求項２または３に記載のグラフェン薄膜の製造方法。
【請求項５】
化学気相成長における雰囲気温度が、１０００℃以上１１００℃以下である請求項２から４のいずれかに記載のグラフェン薄膜の製造方法。
【請求項６】
前記気体状の炭素含有分子が、メタンである請求項１から５のいずれかに記載のグラフェン薄膜の製造方法。
【請求項７】
単結晶基板がα-Ａｌ2Ｏ3、ＭｇＯ、または水晶（ＳｉＯ2）の単結晶基板である請求項１から６のいずれかに記載のグラフェン薄膜の製造方法。
【請求項８】
グラフェン薄膜の合成前に、基板の水素アニールを行う請求項１から７のいずれかに記載のグラフェン薄膜の製造方法。
【請求項９】
化学気相成長における雰囲気圧力が、１Ｐａ以上１ＭＰａ以下である請求項１から８のいずれかに記載のグラフェン薄膜の製造方法。
【発明の詳細な説明】
【技術分野】
【０００１】
本発明は、二層グラフェンの合成に適したグラフェン薄膜の製造方法に関する。
【背景技術】
【０００２】
グラフェンは、グラファイトを一枚ないし複数枚取り出したもので、ｓｐ2炭素から構成された理想的な二次元構造を有する。その層数によって、単層グラフェン、二層グラフェン、多層グラフェンなどと呼ばれる。
グラフェンは、電子とホールの非常に高い移動度（10,000-200,000 cm2/Vs）が報告されており、この移動度はシリコンやＧａＡｓなどを上回る。二次元シートであるため、リソグラフィやエッチングなど半導体の作製技術を適用でき、様々な構造体を得ることができる。さらに、透明性に優れ、機械的にも柔軟であることから、フレキシブルトランジスタや透明電極など多様なデバイスへの応用の可能性を有している。
特に二層グラフェンは、垂直電場を印加することによってバンドギャップを０．２〜０．３ｅＶ程度開くことができ、半導体応用に有用であることが示されており、バンドギャップをもたない単層グラフェンの膜よりも半導体としての利用の可能性は高いといえる。さらに、二層グラフェンは、シート抵抗を単層のものよりも下げることができ、かつ光透過率も十分に優れていることから、透明電極も期待できる。これらに加え、二層グラフェンのうち一層のみを化学修飾するなど、グラフェンの加工・応用の可能性も広げることができる。
【０００３】
そのような中で、グラフェンを大面積に低コストで合成する方法として、最近では化学気相成長（ＣＶＤ）法によって遷移金属膜上で炭化反応を行う技術が提案されている（特許文献１及び２、非特許文献１参照）。
【０００４】
本発明者等も、特許文献３にて、単結晶基板の表面にエピタキシャルな金属膜を成膜した基板に、炭素原料を接触させることにより、前記エピタキシャルな金属膜の表面にグラフェン薄膜を成長させるグラフェン薄膜の製造方法を報告している。
当該製造方法では、エピタキシャルな金属膜の全面にグラフェン薄膜できる。一方で、得られるグラフェン薄膜は、均一な単層グラフェンや、単層から三層以上の多層グラフェンを含む不均一な膜単層がほとんどであり、上記の重要性にもかかわらず二層グラフェンを多く含むグラフェン薄膜を、再現性よく、大面積に確実に合成できるとはいえなかった。さらに、ＣＶＤ法で合成した多層グラフェンは、積層が乱れた乱層構造を有することが多く、積層様式を制御した合成法が望まれていた。
【先行技術文献】
【特許文献】
【０００５】
【特許文献１】特開２００９−１４３７９９号公報
【特許文献２】特開２００９−１０７９２１号公報
【特許文献３】国際公開第２０１１/０２５０４５号パンフレット
【非特許文献】
【０００６】
【非特許文献１】Nature, vol. 457, p. 706 (2009).
【発明の概要】
【発明が解決しようとする課題】
【０００７】
本発明は、以上の通りの事情に鑑みてなされたものであり、均質な二層グラフェンドメインを含むグラフェン薄膜を再現性よく製造することができるグラフェン薄膜の製造方法を提供することを目的とする。
【課題を解決するための手段】
【０００８】
本発明者は、上記課題を解決すべく鋭意研究を重ねた結果、下記の発明が上記目的に合致することを見出し、本発明に至った。
【０００９】
すなわち、本発明は、以下の発明に係るものである。
＜１＞  単結晶基板の表面にエピタキシャルな金属膜を成膜した基板に、炭素含有分子を含有する原料ガスを供給して化学気相成長（ＣＶＤ）により、前記エピタキシャルな金属膜の表面にグラフェン薄膜を成長させる工程を含むグラフェン薄膜の製造方法において、
二層グラフェンの核を生成する条件でガス供給を行う第１の原料ガス供給工程と、
生成した前記二層グラフェンの核から二層グラフェンを成長させる条件でガス供給を行う第２の原料ガス供給工程と、
を含むグラフェン薄膜の製造方法。
＜２＞  単結晶基板の表面にエピタキシャルな金属膜を成膜した基板に、炭素含有分子を含有する原料ガスを供給して化学気相成長（ＣＶＤ）により、前記エピタキシャルな金属膜の表面にグラフェン薄膜を成長させる工程を含むグラフェン薄膜の製造方法において、
前記エピタキシャルな金属膜が、Ｃｕ又はＣｕ合金からなる膜であり、
前記炭素含有分子を含有する原料ガスの炭素換算濃度を、５ｐｐｍ以上２５０ｐｐｍ以下で供給する第１の原料ガス供給工程と、
前記炭素含有分子を含有する原料ガスの炭素換算濃度を、３００ｐｐｍ以上５０００ｐｐｍ以下で供給する第２の原料ガス供給工程と、
を含むグラフェン薄膜の製造方法。
＜３＞  第１の原料ガス供給工程における前記原料ガスの炭素換算濃度が、２０ｐｐｍ以上１５０ｐｐｍ以下であり、
第２の原料ガス供給工程における前記原料ガスの炭素換算濃度が、３００ｐｐｍ以上１０００ｐｐｍ以下である前記＜２＞記載のグラフェン薄膜の製造方法。
＜４＞  第１の原料ガス供給工程において、前記原料ガスの炭素換算濃度が、目的とする濃度に到達するまでの時間が、ガス供給開始から３分以内である前記＜２＞または＜３＞に記載のグラフェン薄膜の製造方法。
＜５＞  化学気相成長における雰囲気温度が、１０００℃以上１１００℃以下である前記＜２＞から＜４＞のいずれかに記載のグラフェン薄膜の製造方法。
＜６＞  前記気体状の炭素含有分子が、メタンである前記＜１＞から＜５＞のいずれかに記載のグラフェン薄膜の製造方法。
＜７＞  単結晶基板がα-Ａｌ2Ｏ3、ＭｇＯ、または水晶（ＳｉＯ2）の単結晶基板である前記＜１＞から＜６＞のいずれかに記載のグラフェン薄膜の製造方法。
＜８＞  グラフェン薄膜の合成前に、基板の水素アニールを行う前記＜１＞から＜７＞のいずれかに記載のグラフェン薄膜の製造方法。
＜９＞  化学気相成長における雰囲気圧力が、１Ｐａ以上１ＭＰａ以下である前記＜１＞から＜８＞のいずれかに記載のグラフェン薄膜の製造方法。
＜１０＞  前記＜１＞から＜９＞のいずれかに記載の方法で製造されてなるグラフェン薄膜。
＜１１＞  グラフェン薄膜が複数のグラフェンドメインを有し、当該グラフェンドメインの総面積の３０％以上が二層グラフェンである前記＜１０＞記載のグラフェン薄膜。
＜１２＞  二層グラフェンのドメインサイズの平均が０．０１μm2以上である前記＜１０＞または＜１１＞に記載のグラフェン薄膜。
＜１３＞  二層グラフェンが、単結晶基板に対してエピタキシャルに堆積した金属に対して、さらにエピタキシャルに生成し、ＡＢ積層した二層グラフェンである前記＜１０＞から＜１２＞のいずれかに記載のグラフェン薄膜。
【発明の効果】
【００１０】
本発明によれば、サファイア（α-Ａｌ2Ｏ3）などの比較的安価な単結晶基板を用いて、二層グラフェンを含むグラフェン薄膜を再現性よく安定的に製造することができる。
製造されたグラフェン薄膜は、二層グラフェンに由来するバンドギャップの開きやシート抵抗の低減などの特性を有し、エレクトロニクス用材料として使用することができる。
【図面の簡単な説明】
【００１１】
【図１】水素アニールおよびＣＶＤ合成を含む昇温過程から冷却過程までの温度と使用ガスの標準的な条件を示す。
【図２】炭素含有分子（メタン）を含有する原料ガスの供給条件（条件（１）〜（３）を示す図である。図１の反応時間IIIに相当する部分の条件である。
【図３】製造例１（図２の条件（１））のグラフェン薄膜をシリコン基板（３００ｎｍのシリコン酸化膜をつけたシリコン）に転写した後の光学顕微鏡像である（第１の原料ガス供給工程：１０分、第２の原料ガス供給工程：９０分）。
【図４】製造例２（図２の条件（２））のグラフェン薄膜をシリコン基板（３００ｎｍのシリコン酸化膜をつけたシリコン）に転写した後の光学顕微鏡像である。
【図５】製造例３（図２の条件（３））のグラフェン薄膜をシリコン基板（３００ｎｍのシリコン酸化膜をつけたシリコン）に転写した後の光学顕微鏡像である。
【図６】製造例４のグラフェン薄膜の光学顕微鏡像である。
【図７】製造例５のグラフェン薄膜をシリコン基板（３００ｎｍのシリコン酸化膜をつけたシリコン）に転写した後の光学顕微鏡像である（第１の原料ガス供給工程：１０分、第２の原料ガス供給工程：１０分）。
【図８】製造例６のグラフェン薄膜の光学顕微鏡像である。
【図９】製造例７のグラフェン薄膜の光学顕微鏡像である。
【図１０Ａ】単層、二層及び多層グラフェンのラマンスペクトルである。
【図１０Ｂ】図１０Ａにおける二層グラフェンの２Ｄバンドの拡大図である。
【発明を実施するための形態】
【００１２】
本発明のグラフェン薄膜の製造方法の第１の態様は、単結晶基板の表面にエピタキシャルな金属膜を成膜した基板に、炭素含有分子を含有する原料ガスを供給して化学気相成長（ＣＶＤ）により、前記エピタキシャルな金属膜の表面にグラフェン薄膜を成長させる工程を含むグラフェン薄膜の製造方法において、
二層グラフェンの核を生成する条件でガス供給を行う第１の原料ガス供給工程と、
生成した前記二層グラフェンの核から二層グラフェンを成長させる条件でガス供給を行う第２の原料ガス供給工程と、
を含むグラフェン薄膜の製造方法である。
【００１３】
本発明のグラフェン薄膜の製造方法では、原料ガスの濃度と濃度増加スピードを高度に制御することにより、二層グラフェンの割合の高いグラフェン薄膜を得ることができる。
【００１４】
単結晶基板の表面から金属膜をエピタキシャル成長させて結晶構造を形成させ、このエピタキシャルな金属膜を成膜した基板を用いて、金属膜表面に炭素含有分子を含有する原料ガスを供給して化学気相成長させる工程において、炭素含有分子の濃度が徐々に上がる条件の場合、炭素溶解度の低い金属（例えば、Ｃｕ、Ｉｒ、Ｐｔ、ＡｕやＲｕなど）では、炭素含有分子の濃度が、比較的高濃度（数千ｐｐｍ程度）までは単層グラフェンが選択的に生成し、均一で大面積な二層以上のグラフェンを合成することはできない。それ以上の炭素含有分子の濃度では、単層に加えて、二層、多層も同時に生成し、二層グラフェンの比率が高いグラフェン薄膜を得ることはできない。
また、炭素溶解度の高い金属（Ｃｏ、ＮｉやＦｅなど）の場合では、単層グラフェンを選択的に生成することすら容易ではなく、通常、層数が不均一の単層―多層グラフェンが生成する。
【００１５】
本発明のグラフェン薄膜の製造方法は、炭素含有分子を含有する原料ガスを供給する工程を、二層グラフェンの生成に適した条件にしたことに特徴がある。
すなわち、本発明のグラフェン薄膜の製造方法の第１の態様では、炭素含有分子を含有する原料ガスの供給条件を制御して、二層グラフェンの核を生成する条件でガス供給を行う第１の原料ガス供給工程と、生成した前記二層グラフェンの核から二層グラフェンを成長させる条件でガス供給を行う第２の原料ガス供給工程を含む。
このような方法でグラフェン薄膜を行うと、二層グラフェンの核から二層グラフェンが成長し、大面積で、均質な二層グラフェンドメインを含むグラフェン薄膜、さらには結晶方位の向きが揃ったグラフェン薄膜を得ることができる。
なお、二層グラフェンの核を生成する条件のみでガス供給を続けても、二層グラフェンのドメインが発達できないため、十分な面積を持つ二層グラフェンを得ることはできない。
【００１６】
二層グラフェンの核を生成するガス供給条件及び生成した二層グラフェンの核から二層グラフェンを成長させるガス供給条件は、単結晶基板、その表面の金属膜における金属種、使用する原料ガスにおける炭素含有分子種類、濃度、反応圧力、反応温度など勘案して、適宜好適な条件を選択すればよい。
【００１７】
なお、二層グラフェンの核の生成には、金属膜の金属種の種類が影響を及ぼしやすい。
金属膜の金属種としては、Ｃｏ、Ｎｉ、Ｆｅ、Ｃｕ、Ｐｔ、Ｐｄ、Ｒｕ、Ａｕ、Ｉｒ、Ｔｉ、Ａｌ、Ａｇ、Ｍｇ、Ｍｎ、Ｃｒ、Ｓｎなどの遷移金属や貴金属が挙げられる。
なお、単結晶基板の表面にエピタキシャルな金属膜を成膜する際には、例えば、単結晶基板の上にスパッタリングを行う。高温でスパッタリングした方が、より高品質な膜が得られる。この高温でのスパッタリングにより、単結晶基板の方位に配向したエピタキシャルな金属膜が得られる。
【００１８】
上記金属膜の金属種の中でも、Ｃｕはグラフェン薄膜製造用触媒金属として用いられることの多い、ＮｉやＣｏの１／３０程度の炭素溶解度であり、溶解した炭素の析出がほとんどなく、Ｃｕの表面でのみグラファイト化が起こりやすく、単層グラフェンが優先的に生成されやすい金属のため、三層以上の多層グラファイトの発生する割合が少ないことから、好適な金属の１種である。
【００１９】
そのため、Ｃｕ又はＣｕを含む合金は、二層グラフェンを含むグラフェン薄膜の製造における好適な金属膜となる。
ここで、「Ｃｕを含む合金」とはＣｕとＣｕ以外の金属からなる合金であり、「Ｃｕ以外の金属」は、上記の金属膜の金属種で例示した金属種が挙げられ、これらを１種類あるいは２種類以上を含んでいてもよい。Ｃｕを含む合金におけるＣｕ以外の金属の割合は、特に制限されないが、通常１０質量％以下である。
なお、炭素溶解度の低い金属としては、Ｃｕ以外にもＩｒ、Ｐｔ、ＡｕやＲｕなどが挙げられ、これらの金属種あるいはこれらを含む合金も二層グラフェンの製造に好適な金属膜となる。
【００２０】
そのため、単結晶基板の表面にエピタキシャル成長させた金属膜が、Ｃｕ又はＣｕ合金からなる膜である場合に、ガス供給条件を好適化すると、二層グラフェンからなるドメインを多く含むグラフェン薄膜を好適に製造できる。
【００２１】
すなわち、本発明のグラフェン薄膜の製造方法の第２の態様は、単結晶基板の表面にエピタキシャルな金属膜を成膜した基板に、炭素含有分子を含有する原料ガスを供給して化学気相成長（ＣＶＤ）により、前記エピタキシャルな金属膜の表面にグラフェン薄膜を成長させる工程を含むグラフェン薄膜の製造方法において、
前記エピタキシャルな金属膜が、Ｃｕ又はＣｕ合金からなる膜であり、
前記炭素含有分子を含有する原料ガスの炭素換算濃度を、５ｐｐｍ以上２５０ｐｐｍ以下で供給する第１の原料ガス供給工程と、
前記炭素含有分子を含有する原料ガスの炭素換算濃度を、３００ｐｐｍ以上５０００ｐｐｍ以下で供給する第２の原料ガス供給工程と、
を含むグラフェン薄膜の製造方法である。
【００２２】
本発明の製造方法の第２の態様において、「炭素含有分子を含有する原料ガスの炭素換算濃度」とは、原料ガスにおける炭素原子濃度を意味する。具体例を示すと、炭素数１のメタンの場合にはメタン濃度そのものが、原料ガスの炭素換算濃度に相当し、炭素数２のエタンの場合にはエタン濃度の２倍が、炭素数３のプロパンの場合にはプロパン濃度の３倍が、原料ガスの炭素換算濃度に相当する。
【００２３】
本発明の製造方法の第２の態様において、第１の原料ガス供給工程における前記原料ガスの炭素換算濃度を、５ｐｐｍ以上２５０ｐｐｍ以下で供給し、第２の原料ガス供給工程における前記原料ガスの炭素換算濃度を、３００ｐｐｍ以上５０００ｐｐｍ以下で供給すると、二層グラフェンからなるドメインを多く含むグラフェン薄膜を製造することができる。
これは、上述の本発明の製造方法の第１の態様にて説明したように、第１の原料ガス供給工程において、二層グラフェンの核が生成し、第２の原料ガス供給工程において、生成した二層グラフェンの核から二層グラフェンが成長するためと推測される。
【００２４】
第１の原料ガス供給工程における前記原料ガスの炭素換算濃度が低すぎると、二層グラフェンの核の生成数が少なくなったり、単層グラフェンが支配的なグラフェン薄膜となる傾向にあり、高すぎると三層以上の多層グラフェンが生成しやすくなる。
また、第２の原料ガス供給工程における前記原料ガスの炭素換算濃度が低すぎると、十分な面積を有する二層グラフェンドメインを得ることができず、高すぎると三層以上の多層グラフェンが生成しやすくなる。
【００２５】
ここで、より二層グラフェンの割合が高いグラフェン薄膜を再現性よく得ることができるガス供給条件は、第１の原料ガス供給工程における前記原料ガスの炭素換算濃度が、２０ｐｐｍ以上１５０ｐｐｍ以下であり、第２の原料ガス供給工程における前記原料ガスの炭素換算濃度が、３００ｐｐｍ以上１０００ｐｐｍ以下（より好ましくは４００ｐｐｍ以上７００ｐｐｍ以下）である。
特にこのような条件でグラフェンの製造を行うと、大面積で、均質な二層グラフェンドメインを含むグラフェン薄膜、特には二層とも下地に対してエピタキシャルに結晶方位の向きを揃えてＡＢ積層したグラフェン薄膜を得ることができる。
【００２６】
第１の原料ガス供給工程におけるガスの供給時間は、通常、１〜１２０分、好ましくは、５〜３０分である。
また、第２の原料ガス供給工程におけるガスの供給時間は、通常、１〜３００分、好ましくは、１０〜１８０分である。
【００２７】
第１の原料ガス供給工程において、前記原料ガスの炭素換算濃度が、目的とする濃度に到達するまでの時間が、ガス供給開始から３分以内であることが好ましい。
【００２８】
なお、本発明の製造方法における第２の態様において、二層グラフェンの生成に悪影響を及ぼさない範囲で、上記第１及び第２の原料ガス供給工程以外の方法のガス供給工程を有していてもよい。
一方で、例えば、炭素含有分子を含有する原料ガスの炭素換算濃度が、徐々に上昇する、１０ｐｐｍ/分のような条件で、グラフェン製造を行うと、二層グラフェンが生成しにくくなるなどの問題が生じる場合があるため、第２の態様において、通常、第１及び第２の原料ガス供給工程のみでグラフェン薄膜の製造が行われる。
【００２９】
以下、上記本発明のグラフェン薄膜の製造方法の第１の態様及び第２の態様を合わせて総称するときは、「本発明のグラフェン薄膜の製造方法」、あるいは単に「本発明の製造方法」と記載する場合がある。
【００３０】
エピタキシャルな金属膜を成膜するための単結晶基板としては、例えば、アルカリ土類金属、遷移金属、希土類金属などの金属酸化物単結晶を用いることができる。具体的には、例えば、ＭｇＯ（酸化マグネシウム）、α-Ａｌ2Ｏ3（サファイア）、ＳｉＯ2（水晶）、ＬａＡｌＯ3（ＬＡＯ）、ＴｉＯ2（二酸化チタン）などが挙げられる。
サファイアの単結晶基板の種類にはｃ面（０００１）、ａ面（１１-２０）、ｒ面（１-１０２）がある。この中でも、好ましくは、α-Ａｌ2Ｏ3（サファイア）のｃ面とＭｇＯ（１１１）である。
【００３１】
単結晶基板のサイズは、特に限定されないが、良好なグラフェン薄膜を得ることやその他の条件も考慮すると、例えば1〜1,000,000mm2であり、好ましくは100〜10,000mm2である。
【００３２】
単結晶基板の表面にエピタキシャルな金属膜を成膜するための方法は特に制限されないが、スパッタが好ましい。また、電子ビーム蒸着や分子ビーム（ＭＢＥ）法でも製膜可能である。
スパッタするときの単結晶基板の熱処理温度は、単結晶基板や金属膜の種類にもよるが、２０〜８００℃が好ましく、より好ましくは２００〜５００℃である。
【００３３】
エピタキシャルな金属膜の膜厚は、良好なグラフェン薄膜を得ることやその他の条件も考慮すると、０．００５〜１０μｍが好ましく、より好ましくは０．０２〜２μｍである。
【００３４】
なお、グラフェンは六角形の構造を持つため、グラフェンのエピタキシャル的成長にはこの六角形構造に良くマッチする結晶構造を持った金属膜を作製することが望ましく、例えばグラフェンと同様の表面周期構造を有していることが好ましい。
【００３５】
このエピタキシャルな金属膜の表面に炭素含有分子を含有する原料ガスを供給して化学気相成長（ＣＶＤ）により、グラフェン薄膜を成長させる。
その原料ガスを供給条件については、上述の通りである。
【００３６】
原料ガスに含有される炭素含有分子としては、炭化水素、ヘテロ原子含有分子等が挙げられる。
炭化水素としては、具体的には、例えば、メタン、エタン、エチレン、アセチレン、プロパン、プロピレン、ブタン、ブタジエン、ペンタン、ペンテン、シクロペンタジエン、ヘキサン、シクロヘキサン、ベンゼン、トルエン等が挙げられる。これらは１種単独で用いてもよく、２種以上を併用してもよい。
この中でも、炭素数４以下の炭化水素が好ましく、特に好ましくは炭素数１のメタンである。
【００３７】
ヘテロ原子含有分子としては、好ましくは炭素数５以下の酸素、窒素、ホウ素等のヘテロ原子を含有する化合物を用いることができる。具体的には、例えば、メタノール、エタノール等のアルコールやジメチルエーテルなどのエーテルや一酸化炭素、二酸化炭素等が挙げられる。
【００３８】
このような炭素含有分子を含有する原料ガスは、単結晶基板の表面にエピタキシャルな金属膜を成膜した基板を配置したチャンバ内に一定の圧力で供給することが好ましい。
このとき、チャンバ内に、ヘリウム、アルゴンなどの不活性ガスや水素ガスと共に供給してもよい。
【００３９】
本発明の製造方法において、グラフェン合成の際の雰囲気圧力（チャンバ内圧力）は、目的とする二層グラフェンを含むグラフェン薄膜が合成できる限り、限定はないが、通常は、１０気圧から減圧下の圧力下であり、具体的には、好ましくは１Ｐａ以上１ＭＰａ、より好ましくは１００Ｐａ以上０．２ＭＰａである。
特に上記の本発明の製造方法の第２の態様では、大気圧又は大気圧近傍が好適な圧力条件であるため、必ずしも減圧系等の装置を必要とせず、安価な設備で二層グラフェンを含むグラフェン薄膜できるというメリットもある。同時に金属の蒸発も抑制しやすい。
【００４０】
合成温度は、金属膜の金属種、原料ガスにおける含有される炭素含有分子の種類や濃度、反応圧力、を勘案して好適な温度が決定されるが、グラフェンの形成速度や良好なグラフェン薄膜を得る点からは、好ましくは３００〜１２００℃、より好ましくは５００〜１１００℃である。
特に金属膜に、Ｃｕ又はＣｕ合金を使用する場合には、１０００〜１１５０℃が好ましく、より好ましくは１０５０〜１０９０℃である。なお、銅の融点は１０８３℃であるが、これに近い温度で反応させると蒸発も起こるが、平滑な金属面を出しやすく、グラフェンの薄膜を得る点で有利である。
【００４１】
なお、グラフェン合成用のチャンバの加熱手段としては、特に限定されないが、例えば輻射熱、誘導加熱、レーザ、赤外線、マイクロ波、プラズマ、紫外線、表面プラズモンによる加熱などを用いることができる。
【００４２】
また、本発明の製造方法において、グラフェン薄膜の合成前に、基板の水素アニールを行うことが好ましい。水素アニールを行うことで、触媒の金属膜表面が還元され、表面の平滑化も進み、かつ金属膜の結晶性を改善することができる。具体的には、水素アニールを行うことで触媒金属の凝集や金属膜表面におけるピットの生成を抑制し、これにより大面積なグラフェンのエピタキシャル的な成長が可能とされる。
【００４３】
水素アニールは、ＣＶＤを行うチャンバ内に試料を設置し、ＣＶＤ合成の直前に行うことができる。水素アニールの時間を長くするほど触媒の結晶性が向上し、合成されるグラフェンの質も向上する。水素アニール時におけるガスの供給は、例えば、１０〜６００ｓｃｃｍの水素を不活性ガスとともに流しながら行うことができる。
【００４４】
以上に説明した本発明の製造方法によって、エピタキシャルな金属膜の表面に金属膜の表面にグラフェン薄膜が合成される。
【００４５】
本発明の製造方法では、例えば、エピタキシャルな金属膜の面積のうち３０％以上、好ましくは５０％以上（例えば５０〜１００％ないし５０〜８０％）、より好ましくは８０％以上（例えば８０〜１００％ないし８０〜９０％）、さらに好ましくは全面（すなわち、例えば９０％以上）の領域に、単層、二層、多層グラフェンを含むグラフェン薄膜を形成することができる。
なお、面積の評価は、必要に応じて走査型電子顕微鏡（ＳＥＭ）による観察や、後述するようにＳｉＯ2／Ｓｉ等の基板に転写した後の光学顕微鏡観察により行うことができる。
【００４６】
本発明の製造方法では、二層グラフェンの割合がグラフェン薄膜全体の３０％以上（例えば３０〜１００％ないし３０〜８０％）、好ましくは５０％以上（例えば５０〜１００％ないし５０〜９０%）、より好ましくは７０％以上、さらに好ましくは９０%以上の面積を占めるグラフェン薄膜が提供される。
【００４７】
そしてこのような方法により得られるグラフェン薄膜において、グラフェン薄膜が多数のグラフェンドメインから構成され、各ドメインの面積が0.000001μｍ2〜100000ｍｍ2、好ましくは0.000001μｍ2〜50000ｍｍ2、より好ましくは0.000001μｍ2〜100ｍｍ2である。
【００４８】
また、本発明の製造方法において、二層グラフェンのドメインサイズの平均は、好ましくは０．０１μｍ2以上、さらに好ましくは１μｍ2以上、特に好ましくは１００μｍ2以上である。ここでドメインサイズの平均は、例えば、合成したグラフェン薄膜より無作為に抽出した部分においてＳＥＭ観察によるコントラスト、あるいはグラフェン薄膜の転写膜の光学顕微鏡のコントラストに基づいて確認される各ドメインの面積の平均値として定義される。
【００４９】
特にエピタキシャルな金属膜の大部分（例えば、９０％以上）をグラフェンが覆う場合には、単層グラフェンは金属膜の大部分を覆い、二層グラフェン、多層グラフェンは、単層グラフェンと金属の表面の間にドメイン状に生成する構造になりやすい。
このような場合には、単層グラフェン膜全体の面積の３０％以上、特には９０％以上が、二層グラフェンであることが好ましい。
また、ドメインサイズが１μm2以上、望ましくは１００μm2以上の二層グラフェンを有することが好ましい。
【００５０】
また、生成する二層グラフェンが、ＡＢ積層したエピタキシャル二層グラフェンであることが好ましい。ＡＢ積層したエピタキシャル二層グラフェンは、垂直に電場を印加するとＡＢ積層の対称性が崩れバンドギャップを開くことができるという性質を有するためである。
本発明の製造方法は、ＡＢ積層したエピタキシャル二層グラフェンが、サファイアの基板に対して既知の六員環の方向で生成しやすいという利点がある。
【００５１】
ここでグラフェンの層数は、光学顕微鏡や走査型電子顕微鏡（ＳＥＭ）による観察によりコントラストからも評価することができるが、より正確には、グラフェン薄膜をラマン分光のマッピングにおいて２ＤバンドのピークとＧバンドと強度の比から評価することが好ましい。
すなわち、ラマン分光法による評価において、単層グラフェンは、２Ｄバンドの強度がＧバンドの強度よりも大きく、二層グラフェンは、２Ｄバンドの強度がＧバンドの強度とほぼ等しく、三層以上の多層グラフェンは、２Ｄバンドの強度がＧバンドの強度よりも小さいことから、それぞれの層数のグラフェンを評価できる。加えて、２Ｄバンドの半値幅からも層数を見積もることができる。単層グラフェンでは２Ｄバンドの半値幅は２０〜３５ｃｍ-1であるのに対し、二層グラフェンでは３５〜５５ｃｍ-1であり、多層グラフェンでは４０〜７０ｃｍ-1である。また、ラマンマッピングを行うことで、指定した範囲内での層数の特定や欠陥の有無などを見ることができる。
【００５２】
以上に説明したグラフェン薄膜は、単結晶基板と、この単結晶基板上に成膜したエピタキシャルな金属膜と、この金属膜の表面に成長したグラフェン薄膜とを有する複合体として得ることができるが、この複合体よりグラフェン薄膜を酸処理により基板から分離することができる。酸処理は、例えば、塩酸などの酸性エッチング溶液に、基板を例えば０〜１００℃の温度で、１０分〜１週間の間浸漬することにより行うことができる。
【００５３】
また、触媒金属の還元電位の差を利用した方法によりグラフェン薄膜を基板から分離することもできる。例えば、塩化鉄等の還元電位の小さな金属のエッチング溶液に浸すことによりグラフェン薄膜から金属を除去する方法が知られている（非特許文献１参照）。さらには電気化学的にエッチングすることもできる。
【００５４】
このようにして分離したグラフェン薄膜は、例えば、このグラフェンを含有する液をＳｉＯ2／Ｓｉ基板や、フレキシブル基板に例示されるプラスチック基板などに接触させることでこれらの基板に転写することができ、このグラフェン薄膜が基板に転写された複合体は、デバイス等としての応用が可能となる。例えば、大きさ（平面面積）が１０ｎｍ2〜１ｍ2である複合体を得ることができる。
【００５５】
例えば、簡便な方法としては、長時間基板をエッチング溶液に浸しておくことで、グラフェン薄膜がエッチング溶液の液面に浮いてくるので、それをシリコン基板（例えば３００ｎｍの酸化膜をつけたＳｉＯ2／Ｓｉ基板）ですくい取ることで転写することができる。
あるいは、ＰＭＭＡ等の高分子をグラフェン膜の生成した基板表面にスピンコートし、必要に応じて熱で剥離するサーマルテープを高分子の上に貼り付ける。そして高分子で覆われた基板をエッチング溶液に浸漬すると、高分子とグラフェンが（サーマルテープを使用している場合はサーマルテープ/高分子/グラフェンが）、液面に浮遊する。それをピンセット等で回収し、純水、もしくは塩酸に浸した後に純水で数回洗浄し、シリコン基板に移す。ゆっくり乾燥させた後、サーマルテープを用いた場合には加熱して剥がし、基板をアセトンに浸して高分子を溶解させ、基板上にグラフェンだけを残す。この転写方法によれば、ＰＭＭＡ等の高分子（あるいはサーマルテープと高分子）によって、グラフェンの形状を乱すことなく回収でき、洗浄も可能である。最後に、アセトン等の有機溶媒、もしくは加熱処理により高分子を除去させてグラフェンを得ることができる。
【実施例】
【００５６】
以下、実施例により本発明を更に詳細に説明するが、本発明は、その要旨を変更しない限り以下の実施例に限定されるものではない。
【００５７】
１．単結晶基板表面へのスパッタリングによるエピタキシャル金属膜の成膜
下記の実施例において、単結晶基板としてサファイア（α-Ａｌ2Ｏ3）のｃ面（０００１）を用いた。
【００５８】
上記の単結晶基板を、１０ｍｍ×１０ｍｍに切断し、この単結晶基板をＲＦマグネトロンスパッタリング装置のチャンバ内に装着して、３００〜５００℃に加熱した状態で単結晶基板表面にＣｕ金属をスパッタリングした（Ａｒ雰囲気、真空度は０．６Ｐａが標準）。
これにより、膜厚約５００ｎｍのＣｕ膜をエピタキシャル的に堆積させた。スパッタ後のＸＲＤとＥＢＳＤ測定により、Ｃｕ金属膜の薄膜がエピタキシャル的に成長していることが確認された。
【００５９】
２．グラフェンの合成
ＣＶＤ法によるグラフェンの合成は、以下の手順で行った。
水平型の管状炉を用い、外径３０ｍｍ、内径２６ｍｍの管状炉に取り付けた石英管の中央部にＣｕ／ｃ面サファイア単結晶基板（１０ｍｍ×１０ｍｍ）を設置した。この基板の試料台の端には磁石を組み込み、電気炉の石英管の外から磁石でスライドさせることできる。そのため試料の基板を電気炉の高温部と低温部との間で移動させ、試料の急冷却等を行うことができる。
昇温過程から冷却過程までの温度と使用ガスの標準的な条件を図１に示す。
（I）昇温工程
ロータリーポンプで石英管を真空引き下の後、Ａｒ（７８０ｓｃｃｍ）、Ｈ2（２０ｓｃｃｍ）を流しながら大気圧に戻し、６０分かけて１０７５℃まで昇温した。
（II）アニール工程
次いで、Ｃｕ表面の還元やＣｕ膜の結晶化促進のため、ガス流量はそのままにして１０７５℃において１時間保持した。
（III）原料ガス供給工程
次いで、原料ガス供給工程として、後述するガス供給条件にて、炭素含有分子として、ＣＨ4を含む原料ガスを供給した（図１ III）。図２にガス供給条件の典型例を示す。なお、導入するＣＨ4の濃度は堀場製作所製VA-3000で反応中は常にモニタリングした。
（IV）冷却工程
反応終了後、ＣＨ4の供給を止め、供給ガスをＡｒ（７８０ｓｃｃｍ）、Ｈ2（２０ｓｃｃｍ）に切り替え、マグネットホルダーを用いて、すばやく基板を加熱ゾーンから取り出して急冷した。その後、すぐに管状炉の電源を切った。基板が室温まで冷えるまで待った後、石英管を開封して、基板を管状炉から取り出した。
【００６０】
３．転写
合成したグラフェンの詳細な評価を行うために、単結晶基板上に形成したグラフェン薄膜をＳｉＯ2／Ｓｉ基板（ＳｉＯ2層の厚さは３００ｎｍ）上に転写した。グラフェン薄膜をＳｉＯ2／Ｓｉ基板上に転写することで、光学顕微鏡によりグラフェンの層数の違いによるコントラストを容易に観察することができ、ラマン分光においてもグラフェンから得られるピークが強くなり正確な評価が可能となる。
【００６１】
典型的には次の方法で転写を行った。合成後の単結晶基板にＰＭＭＡをスピンコートして１２０℃で１時間ベーキングを行い、グラフェンを保護するためのＰＭＭＡ膜を形成した。ＰＭＭＡ上から四角形の枠の形に切ったサーマルテープ（日東電工社製Revalpha）を貼り付け、サーマルテープの外周に沿ってカッターで切れ目を入れた。ＦｅＣｌ3溶液(１ｍｏｌ/Ｌ)に基板を浸し、触媒が十分にエッチングされてグラフェンがサーマルテープとＰＭＭＡごと溶液表面に浮き上がった後、これをピンセットで拾い上げた。純水を用いてＦｅＣｌ3溶液を洗い流した後、ＳｉＯ2／Ｓｉ基板上に置いて１時間程度自然乾燥させた。その後１３０℃まで加熱し、サーマルテープの粘着性を無くしてＰＭＭＡ膜上から取り除き、最後にアセトンでＰＭＭＡ膜を除去した。
【００６２】
４．評価
グラフェンの評価は「３．転写」によりグラフェンをc面サファイア上からＳｉＯ2／Ｓｉ基板上に転写してから行った。
（１）光学顕微鏡観察
グラフェンの観察のために光学顕微鏡（ニコン ECLIPSE ME600）を用いた。
ＳｉＯ2／Ｓｉ基板上に転写後のグラフェンの観察を行うことで、そのコントラストの違いからグラフェンの層数を評価できる。
（２）ラマン分光法による評価
グラフェンの層数を評価するためにラマン分光装置（東京インスツルメンツ  Nanofinder30）を用いた。
ラマン分光装置によりグラフェンを測定すると、アモルファス由来のＤバンド、グラファイト構造由来のＧバンド（1580-1590cm-1付近）、グラフェン由来の２Ｄバンド（2675-2715cm-1付近）を得ることができ、これらを用いてグラフェンの層数を評価することが可能である。
得られたピークにおいて、IG(Ｇバンド強度)＜I2D(２Ｄバンド強度)であれば単層グラフェン、IG≒I2Dであれば二層グラフェン、IG>I2Dであれば三層以上のグラフェンであると判断することができる。また、どの程度の領域を単層、二層、多層グラフェンが占めているかを調べるためにラマン分光装置のマッピング機能を用いて測定も行った。
【００６３】
＜製造例１＞
上記「２．グラフェンの合成」において、（III）原料ガス供給工程をガス供給条件（１）（図２参照）として、製造例１のグラフェン薄膜を得た。
[ガス供給条件（１）]
Ａｒガスで２０１０ｐｐｍに希釈されたＣＨ4ボンベを用いた。（II）アニール工程後、Ｈ2を２０ｓｃｃｍに保ったまま、Ａｒを７４０ｓｃｃｍ流し、希釈ＣＨ4ガスを４０ｓｃｃｍ加えた。これによりＣＨ4濃度を１２０ｐｐｍに維持した（第１の原料ガス供給工程）。なおこの際、１２０ｐｐｍのＣＨ4濃度に到達するまでの時間は２分以内となるようにした。
１０分後、Ａｒガスを５８０ｓｃｃｍまで減らし、希釈ＣＨ4ガスを２００ｓｃｃｍまで増やした。これにより管内を流れるＣＨ4ガスの濃度を５００ｐｐｍまで上げた。そのままの状態で９０分保持した（第２の原料ガス供給工程）。
【００６４】
図３に、製造例１で得られたグラフェン薄膜をシリコン基板に転写した膜（表面に３００ｎｍのシリコン酸化膜を有する基板）の光学顕微鏡像を示す。光学顕微鏡像（図３）より、金属表面全面に広がった単層グラフェンのみならず、十分な面積を持った均一な二層グラフェンドメインが確認された。
第１の原料ガス供給工程の１０分間をメタン濃度１２０ｐｐｍを維持し、その後、第２の原料ガス供給工程の９０分をメタン濃度５３０ｐｐｍとする、という条件を採用することにより、複数の均一な二層グラフェンドメインを有するグラフェン薄膜を合成することができた。
【００６５】
＜製造例２＞
上記「２．グラフェンの合成」において、（III）原料ガス供給工程をガス供給条件（２）（図２参照）として、製造例２のグラフェン薄膜を得た。
[ガス供給条件（２）]
Ａｒガスで２０１０ｐｐｍに希釈されたＣＨ4ボンベを用いた。（II）アニール工程後、Ｈ2を２０ｓｃｃｍに保ったまま、Ａｒを５８０ｓｃｃｍに減らし、同時に希釈ＣＨ4ガスを２００ｓｃｃｍ流した。ＣＨ4導入時間は、１００分とした。
なお、条件（２）では、初期ＣＨ4濃度の立ち上がりを早くするため、希釈ＣＨ4ガスを流す量を多くしており、２分以内に反応系内を所定のＣＨ4濃度（ＣＨ4 ５００ｐｐｍ）に上げることができる。
【００６６】
図４に、製造例２で得られたグラフェン薄膜をシリコン基板に転写した膜（表面に３００ｎｍのシリコン酸化膜を有する基板）の光学顕微鏡像を示す。
製造例１と同様に金属表面全面に広がった単層グラフェンが観察されると同時に、十分なサイズの二層グラフェンも見られた。しかし、同時に大きなサイズの多層グラフェンも共存していた。このように良好な二層グラフェンは得られなかった。
【００６７】
＜製造例３＞
上記「２．グラフェンの合成」において、（III）原料ガス供給工程をガス供給条件（３）（図２参照）として、製造例３のグラフェン薄膜を得た。
[ガス供給条件（３）]
（II）アニール工程後、Ａｒ（７８０ｓｃｃｍ）とＨ2（２０ｓｃｃｍ）を流したまま、高純度ＣＨ4ボンベ（純度９９．９９９％）を用いＣＨ4ガスを０．４ｓｃｃｍ加えた。この場合、ＣＨ4の流速が遅いため、ゆっくりとメタン濃度が上昇し、およそ１５〜２０分で所定の濃度（ＣＨ4 ５００ｐｐｍ）に達する。ＣＨ4導入時間は、１００分とした。
【００６８】
図５に、製造例３にて合成したグラフェン薄膜をシリコン基板に転写した膜（表面に３００ｎｍのシリコン酸化膜を有する基板）の光学顕微鏡像を示す。金属表面全面に広がった単層グラフェンが観察され、二層グラフェンは１０％未満と非常に少なかった。メタン濃度が５００ｐｐｍに達するまでに、１５〜２０分程度要するため、二層グラフェンの成長に必要な二層グラフェンの核生成が起こらなかったためと考えられる。
【００６９】
＜製造例４＞
上記「２．グラフェンの合成」において、（III）原料ガス供給工程をガス供給条件（４）として、製造例４のグラフェン薄膜を得た。
[ガス供給条件（４）]
（II）アニール工程後、Ａｒ（７８０ｓｃｃｍ）とＨ2（２０ｓｃｃｍ）を流したまま、高純度ＣＨ4ボンベ（純度99.999%）を用いＣＨ4ガスを１．６ｓｃｃｍ加えた。この場合、ＣＨ4の流速が遅いため、ゆっくりとメタン濃度が上昇し、およそ１５〜２０分で所定の濃度（ＣＨ4２０００ｐｐｍ）に達する。ＣＨ4導入時間は、１００分とした。
【００７０】
図６に、製造例４にて合成したグラフェン薄膜の光学顕微鏡像を示す。
金属表面全面に広がった単層グラフェンが観察された。二層グラフェンは１０％未満であり、製造例３のＣＨ4５００ｐｐｍの条件と二層グラフェンの割合に大きな違いは見られなかった。製造例３と同様に、メタン濃度が２０００ｐｐｍに達するまでに、５〜１０分程度要するため、二層グラフェンの成長に必要な二層グラフェンの核生成が起こらなかったためと考えられる。図６には単層グラフェンが破れて、基板のシリコン表面が露出している。めくれ上がった単層グラフェンがかさなることで、光学顕微鏡のコントラストが強まり、二層グラフェンと同程度のコントラストになっていることが分かる。
【００７１】
＜製造例５＞
第２の原料ガス供給工程における反応時間と、グラフェンドメインのサイズを評価するために、上記＜製造例１＞において、（III）原料ガス供給工程の第１の原料ガス供給工程のガス供給時間を１０分、第２の原料ガス供給工程のガス供給時間を１０分とした以外は、ガス供給条件（１）と同様にして、製造例５のグラフェン薄膜を得た。
【００７２】
図７に、製造例５のグラフェン薄膜をシリコン基板に転写した膜（表面に３００ｎｍのシリコン酸化膜を有する基板）の光学顕微鏡像をそれぞれ示す。
図７では、二層グラフェンのドメインは数μｍとそれほど大きくない。一方、第２の原料ガス供給工程のガス供給時間を９０分とした図３は１０μｍ程度の十分な大きさをもった二層グラフェンのドメインが生成している。このことから、第２の原料ガス供給工程の時間に、二層グラフェンのドメインが徐々に成長していることが示唆された。
【００７３】
＜製造例６＞
上記＜製造例１＞において、（III）原料ガス供給工程の第１の原料ガス供給工程のメタン濃度を２３０ｐｐｍ、第２の原料ガス供給工程のメタン濃度を５３０ｐｐｍとした以外は、ガス供給条件（１）と同様にして、製造例６のグラフェン薄膜を得た。
【００７４】
図８に、製造例６にて合成したグラフェン薄膜をシリコン基板に転写した膜（表面に３００ｎｍのシリコン酸化膜を有する基板）の光学顕微鏡像を示す。
単層グラフェンが金属表面を全面覆って成長している。さらに、１０μｍ程度の十分な大きさをもった二層グラフェンのドメインが生成している。しかし、図３と比べると多層グラフェンの成長も起こっていることがわかる。このことから、第１の原料ガス供給が多すぎた場合には二層とともに三層以上のグラフェンの核生成がおこるため、多層グラフェンが生成しやすくなったと考えられる。
【００７５】
＜製造例７＞
上記＜製造例１＞において、（III）原料ガス供給工程の第１の原料ガス供給工程のメタン濃度を１２０ｐｐｍ、第２の原料ガス供給工程のメタン濃度を２０５０ｐｐｍとした以外は、ガス供給条件（１）と同様にして、製造例７のグラフェン薄膜を得た。
【００７６】
図９に、製造例７にて合成したグラフェン薄膜の光学顕微鏡像を示す。
製造例１のグラフェン薄膜と比較して、第２の原料ガス供給工程のメタン濃度を高めた分、グラフェンの生成が進み、三層以上の多層グラフェンのドメインが大きくなった。
第１の原料ガス供給工程の１０分間に、１２０ｐｐｍのメタンを供給しただけでは単層グラフェンが全面を覆っていなかったため、二層グラフェンのドメインの巨大化に加えて、多層グラフェンの核形成と巨大化が同時に起こったのではないかと考えられる。
【００７７】
２．ラマン分光法による評価
本発明の製造方法にて得られたグラフェン薄膜における二層グラフェンについて、シリコン基板に転写した膜（表面に３００ｎｍのシリコン酸化膜を有する基板）のラマン分光法による評価を行った結果を、図１０Ａに示す。また、２Ｄバンド部分の拡大図を図１０Ｂに示す。
また、参考のために、ＣＶＤで合成して観察された単層、及び多層（三層以上）のグラフェンのラマン分光法による評価を行った結果を、図１０Ａに併せて示す。Ｇバンドと２Ｄバンドの強度比が、層数と対応しているのが知られている。この方法を用いて、光学顕微鏡のコントラストが層数と対応していることが確認できた。
二層グラフェンがＡＢ積層していない場合、２Ｄバンドはブロードで、一本のローレンツ曲線で近似出来る形状を示すが、ＡＢ積層した場合、特徴的な４つのローレンツ型のピークに分離することができる。
図１０Ｂからわかるように、本発明の製造方法にて得られた二層グラフェンの２Ｄバンドをピーク分離したところ、特徴的な４つのピークに分離でき、ＡＢ積層した二層グラフェンであることが明らかになった。
【産業上の利用可能性】
【００７８】
本発明によれば、高い移動度をもつ高品質なグラフェンを大面積かつ低コストに得ることができ、エレクトロニクス分野等への応用が期待される。
【図１】
0005885198.tif 000002
【図２】
0005885198.tif 000003
【図３】
0005885198.tif 000004
【図４】
0005885198.tif 000005
【図５】
0005885198.tif 000006
【図６】
0005885198.tif 000007
【図７】
0005885198.tif 000008
【図８】
0005885198.tif 000009
【図９】
0005885198.tif 000010
【図１０Ａ】
0005885198.tif 000011
【図１０Ｂ】
0005885198.tif 000012